(57)【要約】【課題】従来よりも洗濯耐久性を持つ機能性繊維の提供を目的とする。【解決手段】防ダニおよび防カビの少なくとも一方の機能を有する成分を含有する繊維であって、ＪＩＳ  Ｌ  １０９６記載のＧ法に準じて洗濯処理を１０回繰り返した後の上記成分の合計含有量が繊維重量あたり０．０１重量％以上であることを特徴とする機能性繊維。【選択図】なし【特許請求の範囲】
【請求項１】
防ダニおよび防カビの少なくとも一方の機能を有する成分を含有する繊維であって、ＪＩＳ  Ｌ  １０９６記載のＧ法に準じて洗濯処理を１０回繰り返した後の上記成分の合計含有量が繊維重量あたり０．０１重量％以上であることを特徴とする機能性繊維。
【請求項２】
上記ＪＩＳ  Ｌ  １０９６記載のＧ法に準じて洗濯処理を１０回繰り返した後において、ＪＩＳ  Ｌ  １９２０記載の侵入阻止法に準じて測定するダニの忌避率が３０％以上であることを特徴とする請求項１記載の機能性繊維。
【請求項３】
上記ＪＩＳ  Ｌ  １０９６記載のＧ法に準じて洗濯処理を１０回繰り返した後において、ＪＩＳ  Ｌ  １９２１記載の吸収法に準じアオカビを用いて測定する抗カビ活性値が２以上であることを特徴とする請求項１または２記載の機能性繊維。
【請求項４】
上記繊維が合成繊維であることを特徴とする請求項１〜３のいずれか一項に記載の機能性繊維。
【請求項５】
上記繊維の形状が綿状または布帛であることを特徴とする請求項１〜４のいずれか一項に記載の機能性繊維。
【請求項６】
上記防ダニ機能を有する成分が、ジカルボン酸エステル系化合物、有機ヨード系化合物、ピレスロイド系化合物、芳香族ケトン系化合物、芳香族カルボン酸系化合物、芳香族エステル系化合物、およびフェノール系化合物からなる群から選ばれる少なくとも一つであることを特徴とする請求項１〜５のいずれか一項に記載の機能性繊維。
【請求項７】
さらに親水性ポリマーを含有することを特徴とする請求項１〜６のいずれか一項に記載の機能性繊維。
【請求項８】
さらに浸透促進剤を含有することを特徴とする請求項７記載の機能性繊維。
【請求項９】
請求項１〜８のいずれか一項に記載の機能性繊維を製造する方法であって、繊維と防ダニおよび防カビの少なくとも一方の機能を有する成分を含有する処理液とを接触させる工程と、上記処理液と接触した繊維を１００〜１９０℃、０．５〜６０分間乾燥する工程とを有することを特徴とする機能性繊維の製造方法。
【請求項１０】
上記繊維と防ダニおよび防カビの少なくとも一方の機能を有する成分を含有する処理液とを接触させる工程が、繊維と防ダニおよび防カビの少なくとも一方の機能を有する成分を含有する処理液とを接触させ、接触させた繊維の絞り率を０〜１２０重量％に調整する工程であることを特徴とする請求項９記載の機能性繊維の製造方法。
【発明の詳細な説明】
【技術分野】
【０００１】
本発明は、機能性繊維に関し、さらに詳しくは、洗濯後も防ダニおよび防カビの少なくとも一方の機能を有する成分を含有する繊維に関するものである。
【背景技術】
【０００２】
従来、綿やポリエステル等の繊維に防ダニや防カビ等の機能を与えるために、繊維と防ダニ剤や防カビ剤とを混合することが行われている。
【０００３】
しかし、単に繊維と防ダニ剤等とを混合するだけでは、製品に加工した後の洗濯や時間の経過と共に防ダニ剤等の揮散や脱落が起こり、防ダニ機能等が低下するという問題がある。
【０００４】
そこで、上記の問題の改善にあたり、特許文献１には防ダニ剤を樹脂バインダーによって繊維表面に固着させた繊維が開示されている。
【先行技術文献】
【特許文献】
【０００５】
【特許文献１】特開平８−１３３３８号公報
【発明の概要】
【発明が解決しようとする課題】
【０００６】
上記の特許文献１に記載された発明は、従来のものよりも洗濯耐久性を持った防ダニ繊維とすることができるが、洗濯耐久性の点で、まだまだ満足のいくものではない。
【０００７】
したがって、本発明は、このような背景下において、従来よりも洗濯耐久性を持った機能性繊維および、その製造方法の提供を目的とするものである。
【課題を解決するための手段】
【０００８】
本発明者らは、従来よりも、洗濯耐久性を有する機能性繊維を得るため鋭意研究を重ねた。その結果、本発明者らは、繊維と防ダニおよび防カビの少なくとも一方の機能を有する成分を含んだ処理液とを接触させた後の乾燥温度および乾燥時間を特定範囲にすることにより所期の目的が達成できることを見いだし、本発明に到達した。
【０００９】
すなわち本発明は、防ダニおよび防カビの少なくとも一方の機能を有する成分を含有する繊維であって、ＪＩＳ  Ｌ  １０９６記載のＧ法に準じて洗濯処理を１０回繰り返した後の上記成分の合計含有量が繊維重量あたり０．０１重量％以上であることを特徴とする機能性繊維を第１の要旨とする。
【００１０】
また、上記第１の要旨の機能性繊維を製造する方法であって、繊維と防ダニおよび防カビの少なくとも一方の機能を有する成分を含有する処理液とを接触させる工程と、上記処理液と接触した繊維を１００〜１９０℃、０．５〜６０分間乾燥する工程とを有することを特徴とする機能性繊維の製造方法を第２の要旨とする。
【発明の効果】
【００１１】
本発明は、ＪＩＳ  Ｌ  １０９６記載のＧ法に準じて洗濯処理を１０回繰り返した後の防ダニおよび防カビの少なくとも一方の機能を有する成分の合計含有量が繊維重量あたり０．０１重量％以上の繊維であるため、洗濯耐久性を有する機能性繊維とすることができる。
【００１２】
また、ＪＩＳ  Ｌ  １０９６記載のＧ法に準じて洗濯処理を１０回繰り返した後において、ＪＩＳ  Ｌ  １９２０記載の侵入阻止法に準じて測定するダニの忌避率が３０％以上である繊維であると、より防ダニ機能を有する機能性繊維とすることができる。
【００１３】
そして、ＪＩＳ  Ｌ  １０９６記載のＧ法に準じて洗濯処理を１０回繰り返した後において、ＪＩＳ  Ｌ  １９２１記載の吸収法に準じアオカビを用いて測定する抗カビ活性値が２以上であると、より防カビ機能を有する機能性繊維とすることができる。
【００１４】
上記繊維が合成繊維であると、より洗濯耐久性を有する機能性繊維とすることができる。
【００１５】
上記繊維の形状が綿状または布帛であると、より洗濯耐久性を有する機能性繊維とすることができる。
【００１６】
さらに、上記防ダニ機能を有する成分がジカルボン酸エステル系化合物、有機ヨード系化合物、ピレスロイド系化合物、芳香族ケトン系化合物、芳香族カルボン酸系化合物、芳香族エステル系化合物およびフェノール系化合物からなる群から選ばれる少なくとも一つであると、より防ダニ機能を有する繊維とすることができる。
【００１７】
そして、上記繊維が親水性ポリマーを含有すると、防ダニおよび防カビの少なくとも一方の機能を有する成分をより繊維に含有させることができる。
【００１８】
また、上記親水性ポリマーを含有する繊維において、さらに浸透促進剤を含有すると防ダニおよび防カビの少なくとも一方の機能を有する成分をより一層繊維に含有させることができる。
【００１９】
上記機能性繊維を製造する方法であって、繊維と防ダニおよび防カビの少なくとも一方の機能を有する成分を含有する処理液とを接触させる工程、上記処理液と接触した繊維を１００〜１９０℃、０．５〜６０分間乾燥する工程を有する繊維の製造方法であると、得られる繊維を、洗濯耐久性を有する機能性繊維とすることができる。
【００２０】
上記の繊維と防ダニおよび防カビの少なくとも一方の機能を有する成分を含有する処理液とを接触させる工程が、繊維と防ダニおよび防カビの少なくとも一方の機能を有する成分を含有する処理液とを接触させ、接触させた繊維の絞り率を０〜１２０重量％に調整する工程であると、得られる繊維を、より洗濯耐久性を有する機能性繊維とすることができる。
【発明を実施するための形態】
【００２１】
本発明の実施の形態について詳細に説明する。
本発明は、ＪＩＳ  Ｌ  １０９６記載のＧ法に準じて洗濯処理を１０回繰り返した後の防ダニおよび防カビの少なくとも一方の機能を有する成分の合計含有量が繊維重量あたり０．０１重量％以上の機能性繊維である。
【００２２】
本発明において、機能性繊維とは、例えば、防ダニ、撥水、撥油、防汚、親水、防しわ、防縮、風合い、柔軟、縫製性向上、平滑、スリップ防止、つや出し、つや消し、消臭、起毛、難燃、帯電防止、抗菌、抗生物等の機能を少なくとも一つ有する繊維を意味する。
【００２３】
つぎに本発明の繊維について説明する。
【００２４】
＜繊維＞
本発明の繊維の種類としては、特に限定されず、例えば、綿、麻等の植物繊維、絹、羊毛等の動物繊維等の天然繊維、ポリエステル繊維、アクリル繊維、アクリル系繊維、ナイロン繊維、ビニロン繊維、ポリプロピレン繊維、ポリ塩化ビニル繊維、ポリエチレン繊維、ビニリデン繊維、ポリウレタン繊維、アラミド繊維、ポリアリレート系繊維、ポリ−パラフェニレンベンゾビスオキサゾール繊維、エチレンビニルアルコール繊維、アクリレート系繊維、ポリ乳酸等の合成繊維、アセテート繊維、トリアセテート繊維、プロミックス等の半合成繊維、レーヨン繊維、ポリノジック繊維、キュプラ繊維、リヨセル繊維等の再生繊維、ガラス繊維、金属繊維、炭素繊維等の無機繊維等の化学繊維を用いることができる。なかでも合成繊維が好ましく、より好ましくはポリエステル繊維である。また、これらの繊維は、２種類以上を交撚、混紡、混繊、交織等されていてもよい。
【００２５】
本発明の好適な繊維である合成繊維は、スパン、フィラメントのいずれでもよく、また、繊維の断面形状は、特に限定されず、丸形、三角、中空、六角、扁平等のいずれの断面形状であってもよい。さらに、合成繊維の太さは、通常１０００デシテックス以下、好ましくは５００デシテックス以下、より好ましくは２００デシテックス以下である。
【００２６】
また、上記繊維の形状は、特に限定されず、例えば、綿状、布帛、編物、不織布および糸等があげられる。なかでも寝具の中綿、クッション材等に用いる綿状または布帛が好ましい。
【００２７】
＜処理剤組成物＞
本発明で用いる防ダニ機能を有する成分、防カビ機能を有する成分は、通常、上記成分と任意成分とを含有する処理剤組成物として用いられる。そして、この処理剤組成物は、通常、水等の溶媒に分散もしくは溶解させた処理液として繊維の処理に供せられる。以下、処理剤組成物に含まれる各成分について説明する。まず、本発明で用いる防ダニ機能を有する成分について説明する。
【００２８】
〔防ダニ機能を有する成分〕
上記防ダニ機能を有する成分としては、例えば、セバシン酸ジブチル、セバシン酸ジイソプロピル、ドデカン二酸ジブチル等のジカルボン酸エステル系化合物、３−ヨード−２−プロピニルブチルカーバメート等の有機ヨード系化合物、フェノトリン等のピレスロイド系化合物、ベンゾインエチルエーテル、ベンゾインイソプロピルエーテル、ベンゾイン、ベンゾイル安息香酸メチル、ヒドロキシメトキシベンゾフェノン、２−ヒドロキシベンゾフェノン等の芳香族ケトン系化合物、サリチル酸ベンジル、パラオキシ安息香酸ブチル、サリチル酸フェニル、安息香酸ベンジル、安息香酸フェニル等の芳香族エステル系化合物、イソプロピルメチルフェノール等のフェノール系化合物等があげられる。これらの化合物は、単独で、もしくは２種類以上併せて用いることができる。これらのなかでも、ジカルボン酸エステル系化合物および有機ヨード系化合物が好ましく、より好ましくはセバシン酸ジブチル、３−ヨード−２−プロピニルブチルカーバメートであり、特には、セバシン酸ジブチルと３−ヨード−２−プロピニルブチルカーバメートとを併用することが好ましい。
【００２９】
処理剤組成物における防ダニ機能を有する成分の含有量は、通常、１０〜９０重量％、好ましくは１５〜８０重量％、特に好ましくは２０〜７０重量％である。防ダニ機能を有する成分の含有量が低すぎると、充分な防ダニ機能が得られない傾向があり、防ダニ機能を有する成分の含有量が多すぎると、処理液とした際の溶解性に劣る傾向がある。
【００３０】
〔防カビ機能を有する成分〕
上記防カビ機能を有する成分としては、例えば、３−ヨード−２−プロピニルブチルカーバメート等の有機ヨード系化合物、２−クロロ−６−トリクロロメチルピリジン、２−クロロ−４−トリクロロメチル−６−メトキシピリジン、２−クロロ−４−トリクロロメチル−６−（２−フリルメトキシ）ピリジン、ジ（４−クロロフェニル）ピリジルメタノール、２，３，５−トリクロロ−４−（ｎ−プロピルスルフォニル）ピリジン、ジンクピリチオン等のピリジン系化合物等があげられる。これらの化合物は、単独で、もしくは２種類以上併せて用いることができる。これらのなかでも、有機ヨード系化合物が好ましく、特に好ましくは３−ヨード−２−プロピニルブチルカーバメートである。
【００３１】
処理剤組成物における防カビ機能を有する成分の含有量は、通常、１０〜９０重量％、好ましくは１５〜８０重量％、特に好ましくは２０〜７０重量％である。防カビ機能を有する成分の含有量が低すぎると、充分な防カビ機能が得られない傾向があり、防カビ機能を有する成分の含有量が多すぎると、処理液とした際の溶解性に劣る傾向がある。
【００３２】
〔界面活性剤〕
上記防ダニおよび防カビの少なくとも一方の機能を有する成分（以下、「機能性成分」と称する。）を含む処理剤組成物は、前述のとおり、通常、水等の溶媒に分散もしくは溶解させた処理液として用いるが、上記機能性成分の多くは、疎水性物質である。そのため、溶媒への分散性を高めるため処理剤組成物に界面活性剤を配合することが好ましい。
【００３３】
上記界面活性剤としては、アニオン界面活性剤、カチオン界面活性剤、両性イオン界面活性剤等のイオン性界面活性剤、非イオン性界面活性剤があげられる。
【００３４】
上記アニオン界面活性剤としては、例えば、脂肪酸石鹸、ポリオキシエチレン（以下、「ＰＯＥ」と称する。）アルキルエーテルカルボン酸塩等のカルボン酸塩類、アルキルベンゼンスルホン酸塩、アルキルナフタレンスルホン酸塩、スルホコハク酸塩、ＰＯＥアルキルスルホコハク酸塩等のスルホン酸塩類、アルキル硫酸塩、ＰＯＥアルキルアリルエーテル硫酸塩等の硫酸エステル類、ＰＯＥアルキルアリルエーテルリン酸塩等のリン酸エステル類等があげられる。
【００３５】
上記カチオン界面活性剤としては、例えば、脂肪族アミン塩、脂肪族４級アンモニウム塩、塩化ベンザルコニウム塩等があげられる。
【００３６】
上記両性イオン界面活性剤としては、例えば、カルボキシベタイン等があげられる。
【００３７】
上記非イオン性界面活性剤としては、例えば、ＰＯＥアルキルエーテル、ＰＯＥアルキル多環エーテル、ＰＯＥ多環フェニルエーテル、ＰＯＥラノリン誘導体等のＰＯＥ付加型エーテル類、ＰＯＥグリセリン脂肪酸エステル、ＰＯＥヒマシ油エーテル、ＰＯＥ硬化ヒマシ油エーテル、ＰＯＥソルビタン脂肪酸エステル等のＰＯＥ付加型エステルエーテル類、ＰＯＥ脂肪酸エステル、ポリグリセリン脂肪酸エステル、ソルビタン脂肪酸エステル、プロピレングリコール脂肪酸エステル、しょ糖脂肪酸エステル等のエステル類等があげられる。
【００３８】
上記界面活性剤のなかでも、上記機能性成分に対して、少量の界面活性剤量で乳化安定性が高く、皮膚刺激が少なく、安全性に優れている点で、非イオン性界面活性剤が好ましく、より好ましくはＰＯＥ付加型エーテル類およびＰＯＥ付加型エステルエーテル類であり、特に好ましくはＰＯＥ多環フェニルエーテル、ＰＯＥヒマシ油エーテル、ＰＯＥ硬化ヒマシ油エーテル、ＰＯＥソルビタン脂肪酸エステルである。また、上記界面活性剤は、単独でもしくは２種以上併せて用いることができる。
【００３９】
処理剤組成物における界面活性剤の含有量は、通常、１０〜９０重量％、好ましくは２０〜８５重量％、特に好ましくは３０〜８０重量％である。界面活性剤の含有量が低すぎると、処理液中で機能性成分が分離しやすくなる傾向があり、界面活性剤の含有量が多すぎると、機能性成分を含有させた後の繊維に汚れが付着しやすくなる傾向がある。また、界面活性剤の含有量が多すぎると、処理剤組成物における機能性成分の割合が相対的に少なくなるため、処理剤組成物の必要量が増えコスト高になる傾向があり、さらに処理液調製時の撹拌の際に泡立ちによりハンドリングが悪化する傾向がある。
【００４０】
また、機能性成分と界面活性剤の配合割合は、機能性成分１００重量部に対し、界面活性剤が１０〜９００重量部、好ましくは１５〜４００重量部、特に好ましくは２０〜２００重量部である。
【００４１】
〔親水性ポリマー〕
本発明で用いる処理剤組成物には、繊維に機能性成分をより多く含有させるために、親水性ポリマーを配合することが好ましい。
【００４２】
上記親水性ポリマーとしては、例えば、ポリアクリル酸ナトリウム等のアクリル酸系ポリマー、ヒドロキシエチルセルロース、ヒドロキシメチルセルロース、ヒドロキシプロピルセルロース、カルボキシメチルセルロース、メチルセルロース等のセルロース誘導体、ローカストビーンガム、グアガム、ペクチン、ジェランガム、キサンタンガム、プルラン、カラギーナン、デキストラン、アルギン酸ナトリウム等の多糖類等があげられる。これらは単独でもしくは２種以上併せて用いることができる。これらのなかでも好ましくはアクリル酸系ポリマーおよび多糖類であり、特に好ましくはポリアクリル酸ナトリウム、キサンタンガムである。
【００４３】
処理剤組成物における親水性ポリマーの含有量は、通常、０．５〜２０重量％、好ましくは１〜１０重量％、特に好ましくは２〜５重量％である。親水性ポリマーの含有量が低すぎると、効果が充分に得られない傾向があり、親水性ポリマーの含有量が高すぎると機能性成分を含有させた後の繊維の生地の風合いを損ねる傾向がある。
【００４４】
また、機能性成分と親水性ポリマーの配合割合は、機能性成分１００重量部に対し、親水性ポリマー０．１〜５０重量部が好ましく、さらに好ましくは０．５〜２０重量部、特に好ましくは１〜５重量部である。
【００４５】
親水性ポリマーの効果の理由については、定かではないが、親水性ポリマーの保湿効果により、後記で説明する乾燥工程における水の蒸発を緩やかにし、機能性成分と水との共沸を抑制するため、あるいは親水性ポリマーと機能性成分との間に水素結合等の相互作用があり、物理的に機能性成分の気化を抑制しているためと推察される。
【００４６】
〔浸透促進剤〕
また、上記処理剤組成物に親水性ポリマーを配合する場合は、さらに浸透促進剤を配合することが好ましい。親水性ポリマーと浸透促進剤とを併用することにより、機能性成分の繊維への含有量をより増加させることができる。
【００４７】
上記浸透促進剤としては、安息香酸、安息香酸メチル、安息香酸エチル、安息香酸プロピル、安息香酸ブチル、安息香酸ベンジル、安息香酸フェニル等の安息香酸化合物、ｏ−フェニルフェノール、サリチル酸フェニル、１，３，５−トリクロロベンゼン、アニソール、グアヤコール、フタルイミド等の芳香族化合物があげられる。これらは単独でもしくは２種以上併せて用いることができる。これらのなかでも、安息香酸化合物が好ましく、安息香酸および安息香酸ベンジルがより好ましい。なお、上記の浸透促進剤として記載されている化合物を防ダニ機能を有する成分として用いる場合は、浸透促進剤に含めないものとする。
【００４８】
処理剤組成物における浸透促進剤の含有量は、通常、１〜５０重量％、好ましくは５〜３０重量％、特に好ましくは１０〜２０重量％である。浸透促進剤の含有量が低すぎると、効果が減退する傾向があり、浸透促進剤の含有量が多すぎるとコストが高くなる傾向があり、また、機能性成分を含有させた後の繊維の生地の風合いを損ねる傾向がある。
【００４９】
また、機能性成分と浸透促進剤の配合割合は、機能性成分１００重量部に対し、浸透促進剤が１〜５００重量部、好ましくは１０〜２００重量部、特に好ましくは２０〜１００重量部である。
【００５０】
さらに、上記処理剤組成物には、本発明の効果を阻害しない範囲で、必要に応じて、溶剤、香料、着色料、防腐剤、殺虫剤等の任意成分を配合してもよい。
【００５１】
上記溶剤としては、例えば、エタノール、フェノキシエタノール、プロピレングリコール、１，３−ブチレングリコール、フェニルジグリコール、ソルビトール等があげられる。
【００５２】
本発明で用いる処理剤組成物は、上記機能性成分、必要に応じて界面活性剤、親水性ポリマー、浸透促進剤および、その他の任意成分をミキサー等で均一に混合することにより得ることができる。
【００５３】
＜処理液＞
上記処理剤組成物は、通常、下記の溶媒に分散もしくは溶解させ処理液とした状態で用いられる。なお、上記処理剤組成物の各成分は、上記処理液とする前に、全て混合しておいてもよいし、溶媒中に各成分を同時、もしくは順次添加して混合してもよい。また、任意の成分を溶媒に分散もしくは溶解させた溶液同士を混合して処理液としてもよい。
【００５４】
上記、処理剤組成物を分散もしくは溶解させる溶媒としては、通常、水が用いられる。また、必要に応じて、メタノール、エタノール、プロパノール等の炭素数１〜４の低級アルコールを用いてもよい。これらは、単独でもしくは２種類以上併せて用いることができる。
【００５５】
処理液における処理剤組成物の含有量は、機能性成分や用いる繊維によっても異なるが、通常０．５〜５０重量％であり、好ましくは０．５〜２０重量％である。
【００５６】
上記処理液の調製方法としては、特に制限はなく、公知一般の方法を採用することができる。例えば、上記溶媒と処理剤組成物とを配合し、ミキサー等で撹拌しながら必要に応じて加熱することにより処理液を得ることができる。
【００５７】
上記処理液調製のために加熱する場合、その処理液の温度は、通常２５〜９０℃であり、好ましくは３０〜８５℃である。処理液の温度が高すぎると機能性成分が蒸発・昇華する傾向があり、温度が低すぎると処理剤組成物が溶解しにくくなる傾向がある。
【００５８】
また、加熱時間は、処理剤組成物の各成分が溶解できればよく、通常１２０分間以下、好ましくは２０〜４０分間である。
【００５９】
上記加熱方法としては、特に制限はなく、蒸気や電気ヒーター等の公知の方法を用いることができる。
【００６０】
このようにして、本発明で用いる機能性成分を含有する処理液を調製することができる。次に、上記の処理液を用い本発明の機能性成分を含有する繊維を製造する方法について詳細に説明する。
【００６１】
＜機能性繊維の製造方法＞
本発明の機能性成分を含有する繊維は、繊維と機能性成分を含有する処理液とを接触させる工程、上記処理液と接触した繊維を１００〜１９０℃、０．５〜６０分間乾燥する工程を経ることにより得ることができる。以下、各工程について詳述する。
【００６２】
上記繊維と機能性成分を含有する処理液とを接触させる方法としては、特に限定されないが、例えば、ローラー塗布、浸漬、シャワー、スプレー、ディッピング等の方法があげられる。なかでも繊維の形状が布帛である場合は、浸漬が好ましく、繊維の形状が綿状である場合は、スプレーが好ましい。
【００６３】
以下、好適な接触方法である浸漬とスプレーを例にとって説明する。まず接触方法が浸漬の場合について説明する。
【００６４】
繊維に処理液を浸漬させる際の処理液の温度は、通常１０〜６０℃、好ましくは１５〜５０℃、より好ましくは２０〜４０℃である。処理液の温度が低すぎると、充分な量の機能性成分を繊維に含有させることができなくなる傾向があり、処理液の温度が高すぎると、機能性成分が蒸発または昇華しやすくなる傾向がある。
【００６５】
処理液に浸漬することにより機能性成分を含んだ処理液含有繊維は、絞り率を調整することが好ましい。すなわち、処理液含有繊維の絞り率を特定の範囲に調整することにより、機能性成分の含有率を多くすることができ、より洗濯耐久性を有する機能性繊維とすることができる。絞り率を調整する方法としては、特に限定されず、エアー脱水、遠心脱水、マングル脱水、自然乾燥等を用いることができる。なかでもマングル脱水が好ましい。
【００６６】
上記絞り率調整後の繊維の絞り率は、通常０〜１２０重量％、好ましくは３０〜１１０重量％、より好ましくは５０〜１００重量％である。絞り率が上記範囲外であると充分な量の機能性成分を繊維に含有させることができなくなる傾向がある。上記の理由として、水分が少なすぎる場合は、機能性成分が繊維内部に移行する前に蒸発するためと推察される。また、水分が多すぎる場合は、気化熱により繊維の温度が充分に上がらない、あるいは機能性成分の濃度が希薄化することで繊維外からの内部への濃度勾配差による移動が起こらないためと推察される。
【００６７】
なお、本発明において絞り率とは、処理液と接触前の繊維の重量に対する、処理液と接触後の繊維が有する処理液重量の割合をいい、具体的には、下記の式（１）により求めることができる。
［式］
絞り率（重量％）＝｛（処理液と接触後の繊維の重量−処理液と接触前の繊維の重量）／処理液と接触前の繊維の重量｝×１００    ・・・（１）
【００６８】
次に接触方法がスプレーの場合について説明する。
【００６９】
処理液を繊維にスプレーする際の処理液の噴霧量は、通常、繊維重量の５〜５０重量％であり、好ましくは５〜４０重量％、特に好ましくは５〜３０重量％である。処理液の噴霧量が少なすぎても多すぎても、充分な量の機能性成分を繊維に含有させることができなくなる傾向がある。
【００７０】
上記処理液を繊維にスプレーする際の処理液の温度は、通常１０〜６０℃、好ましくは３０〜５０℃である。処理液の温度が低すぎると、粘度が高くなり作業性が悪くなる傾向があり、処理液の温度が高すぎると機能性成分が蒸発・昇華する傾向がある。
【００７１】
上記では、浸漬およびスプレーによる接触方法の例を説明したが、上記の他の接触方法であっても適宜上記の条件に準じて、繊維と処理液とを接触させることにより、浸漬またはスプレーの場合と同様の機能を有する繊維とすることができる。
【００７２】
次に上記処理液と接触した後の繊維は、その後乾燥工程に供される。この乾燥工程において、特定範囲の温度および時間で乾燥することが本発明の製造方法の特徴である。繊維を特定範囲の温度および時間で乾燥させることにより、洗濯耐久性を有する機能性繊維とすることができる。
【００７３】
上記乾燥温度としては、通常１００〜１９０℃、好ましくは１３０〜１８５℃より好ましくは１４０〜１８０℃である。乾燥温度が低すぎると洗濯耐久性に劣る傾向があり、乾燥温度が高すぎると機能性成分の含有量が少なくなり、また、繊維が劣化する傾向がある。
【００７４】
また、処理剤組成物に親水性ポリマーおよび浸透促進剤を配合する場合の乾燥温度は、１７０〜１９０℃が好ましい。浸透促進剤がその効果を奏するには１７０℃以上の温度が必要であるが、機能性成分は熱に弱く蒸発・昇華しやすいため１７０℃以上の温度を加えると、機能性成分の繊維への含有量は減少する。しかし、親水性ポリマーと浸透促進剤とを併用することにより、親水性ポリマーが機能性成分の気化を防ぎ、さらに浸透促進剤の機能により、機能性成分の繊維への含有量を増加させることができる。
【００７５】
上記乾燥時間は、通常０．５〜６０分間、好ましくは１〜３０分間、より好ましくは１〜２０分間である。乾燥時間が短すぎると洗濯耐久性に劣る傾向があり、乾燥時間が長すぎると機能性成分の含有量が少なくなる傾向があり、また、作業時間がかかりすぎるため実用的ではない。
【００７６】
なかでも、繊維の形状が綿状である場合の乾燥時間は、１〜６０分間が好ましく、より好ましくは１〜２０分間、特に好ましくは１〜１５分間である。
【００７７】
また、繊維の形状が布帛である場合の乾燥時間は、１〜５分間が好ましく、より好ましくは１〜３分間、特に好ましくは１〜２分間である。
【００７８】
上記乾燥方法としては、特に限定されず、熱風乾燥、シリンダー乾燥、オーブン等を用いることができる。
【００７９】
上記乾燥温度および時間で繊維を乾燥させることによって、繊維に機能性成分を強固に吸着させることができ、洗濯耐久性を有する機能性繊維とすることができる。
【００８０】
一般的に常温下の繊維、特に合成繊維は密度が高いため、単に機能性成分を含有する処理液と繊維とを接触させるだけでは繊維内部に機能性成分が浸透することはなく、洗濯によって容易に脱落する。それに対し、本発明の製造方法で機能性成分を付着させ、加熱することにより、繊維分子の熱運動により生じた分子間隙に機能性成分を浸透させることが可能になる。したがって、内部に導入された機能性成分は繊維と強く固着し洗濯後も残留すると考えられる。
【００８１】
このようにして、本発明の機能性成分を含有する繊維を得ることができる。
【００８２】
＜機能性繊維＞
上記製造方法によって得られた機能性成分を含有する繊維は、機能性成分を機能性繊維重量あたり、通常１〜１５重量％、好ましくは１〜１０重量％含有する。
【００８３】
なお、本発明において、機能性繊維重量あたりの機能性成分の含有量とは、繊維の公定水分率における機能性成分の含有量を意味する。
【００８４】
本発明において機能性繊維重量あたりの機能性成分の含有量は、つぎのようにして測定することができる。機能性繊維１ｇを５ｍｍ角に裁断し、２０ｍＬのクロロホルムを加える。つぎに、この繊維入りの溶液を静置状態で超音波処理を３時間行い、機能性成分を抽出し、これを試料とする。この試料をガスクロマトグラフにより分析することにより、繊維重量あたりの機能性成分の含有量を測定することができる。
【００８５】
本発明においては、ＪＩＳ  Ｌ  １０９６記載のＧ法に準じて洗濯処理を１０回繰り返した後の機能性成分の合計含有量が、機能性繊維重量あたり０．０１重量％以上である。より好ましくは０．０５重量％以上であり、特に好ましくは０．１重量％以上、殊に好ましくは０．２重量％以上である。機能性成分の含有量が少なすぎると機能性が充分でなくなる。なお、洗濯１０回後の機能性成分の合計含有量の上限は、通常、機能性繊維重量あたり５重量％である。
【００８６】
また、本発明においては、上記洗濯処理を１０回行った後の機能性成分の脱落率は、通常９９重量％以下、好ましくは９７重量％以下、特に好ましくは９５重量％以下である。機能性成分の脱落率が多すぎる場合は、機能性が充分ではなくなる傾向がある。
【００８７】
なお、上記脱落率とは、洗濯処理直前の機能性繊維重量あたりの機能性成分の含有量に対する、洗濯処理を１０回行った後の機能性繊維重量あたりの機能性成分の含有量の割合を１００から引いた数値をいい、具体的には、下記の式（２）により求めることができる。
［式］
脱落率（重量％）＝１００−（洗濯処理を１０回行った後の機能性繊維重量あたりの機能性成分の含有量／洗濯処理直前の機能性繊維重量あたりの機能性成分の含有量×１００）    ・・・（２）
【００８８】
また、本発明の機能性繊維が防ダニ機能を有する成分を含有する場合は、上記洗濯処理を１０回繰り返した後のダニの忌避率が、３０％以上であることが好ましい。洗濯処理後のダニの忌避率が上記の数値を満たす場合、より洗濯耐久性を有する機能性繊維とすることができる。
【００８９】
上記ダニの忌避率は、通常３０％以上であり、好ましくは４０％以上、より好ましくは５０％以上である。なお、ダニの忌避率の上限は、通常１００％である。
【００９０】
なお、本発明においてダニの忌避率とは、ＪＩＳ  Ｌ  １９２０記載の侵入阻止法に準じて測定される値である。
【００９１】
また、本発明の機能性繊維が防カビ機能を有する成分を含有する場合は、上記洗濯処理を１０回繰り返した後の抗カビ活性値が、通常２以上であり、好ましくは３以上、より好ましくは４以上である。なお、抗カビ活性値の上限は、通常５である。
【００９２】
本発明において抗カビ活性値とは、ＪＩＳ  Ｌ  １９２１（２０１５）記載の吸収法にに準じアオカビを用いて測定する方法により得られる値である。
【００９３】
本発明の機能性繊維は、洗濯を１０回した後においても機能性成分の含有量を高くすることができるため、洗濯耐久性を有する機能性繊維とすることができる。特に布団の中綿、布団カバー、枕カバー、側地、シーツ、ソファーカバー等に有用である。
【実施例】
【００９４】
以下、実施例をあげて本発明をさらに具体的に説明するが、本発明はその要旨を超えない限り、実施例の記載に限定されるものではない。
なお、例中「部」、「％」とあるのは、重量基準を意味する。
【００９５】
実施例に先立って以下の機能性成分および界面活性剤を準備した。
〔防ダニ機能を有する成分〕
・安息香酸フェニル
・ベンゾイル安息香酸メチル
・セバシン酸ジエチル
・ヒドロキシメトキシベンゾフェノン
・セバシン酸ジメチル
・安息香酸ベンジル
・イソプロピルメチルフェノール
・フェノトリン
・ベンゾインイソプロピルエーテル
・ベンゾイン
・ベンゾインエチルエーテル
・セバシン酸ジイソプロピル
・ベンジルサリチレート
・サリチル酸フェニル
・ヒドロキシ安息香酸ブチル
・ヒドロキシベンゾフェノン
・セバシン酸ジブチル（以下、「ＤＢＳ」と称する）
・３−ヨード−２−プロピニルブチルカーバメート（以下、「ＩＰＢＣ」と称する）
〔防カビ機能を有する成分〕
・ＩＰＢＣ
〔界面活性剤〕
・ポリオキシアルキレンポリスチルフェニルエーテル（日本乳化剤社製、Ｎ−２６０７）
・ポリオキシエチレン硬化ひまし油エーテル（日本乳化剤社製、Ｎ−１５２０ＨＣ）
【００９６】
＜実施例１＞
安息香酸フェニル５０部およびポリオキシアルキレンポリスチルフェニルエーテル２０部、ポリオキシエチレン硬化ひまし油エーテル１２．５部、溶剤としてフェニルジグリコール１７．５部を混合し処理剤組成物を調製した。この処理剤組成物の含有量が処理液中２０％となるように水と混合し、処理液を調製した。その後処理液に繊維（色染社製、試験用繊維ダブルピケ〔ポリエステル系繊維〕）を浸漬し、マングルにて処理液含有繊維の絞り率を調整した。この際、処理液含有繊維の絞り率を７０％になるようにした（繊維重量に対し安息香酸フェニル７％）。次に、絞り率を調整した繊維を連続染色機（ピンテンター）にて１５０℃で１分間乾燥し機能性成分を含有する繊維を得た。
【００９７】
＜実施例２〜３２＞
実施例１において防ダニ機能を有する成分、処理液中の処理剤組成物含有量、絞り後の含有量、乾燥温度および乾燥時間を後記の表１のように変更した以外は、実施例１と同様にして実施例２〜３２の機能性成分を含有する繊維を得た。
【００９８】
得られた上記繊維をＪＩＳ  Ｌ  １０９６記載のＧ法に準じて洗濯を１０回した後の繊維に残存する機能性成分の合計含有量およびダニ忌避率を以下の評価方法により評価した。その結果を後記表１に示す。
【００９９】
〔機能性成分の含有量〕
繊維に付着、および内部浸透している機能性成分の合計含有量は、以下の測定方法で定量した。
（ｉ）試料溶液Ａの調製
機能性繊維１ｇを５ｍｍ角に裁断し、そこに２０ｍＬのクロロホルムを加えた。この繊維入りの溶液を静置状態で超音波処理を３時間行い、機能性成分を抽出し、この抽出液を試料溶液Ａとした。
（ｉｉ）標準試料溶液Ｂの調製
標準物質として各実施例で用いた機能性成分５００ｍｇをクロロホルムに溶解させ、全量を１００ｍＬとし、さらにこの溶液をクロロホルムで５倍希釈を行い、標準試料溶液Ｂとした（標準物質濃度：１００ｍｇ／１００ｍＬ）。
（ｉｉｉ）内部標準液Ｃの調製
内部標準物質としてフタル酸ジイソブチル５００ｍｇをクロロホルムに溶解させ、全量を１００ｍＬとし、これを内部標準液Ｃとした。
（ｉｖ）試料溶液Ｄおよび標準溶液Ｅの調製
上記試料溶液Ａ２０ｍＬに上記内部標準液Ｃ５ｍＬを添加し、試料溶液Ｄとした。また、上記標準試料溶液Ｂ２０ｍＬに上記内部標準液Ｃ５ｍＬを添加し、標準溶液Ｅとした。（ｖ）試料溶液Ｄおよび標準溶液Ｅの測定
試料溶液および標準溶液をガスクロマトグラフにより分析を行った。得られたクロマトグラムから、標準物質と内部標準物質とのピーク面積比を求め、各機能性成分を定量した。
【０１００】
［ガスクロマトグラフ測定条件］
使用機器        ：ＧＣ−２０１４［島津製作所社製］
検出機          ：ＦＩＤ
使用カラム      ：Ｒｔｘ−２００（３０ｍ）［ＧＬサイエンス社製］
カラム温度      ：２４０℃
キャリアガス流量：１．４５ｍＬ／分
注入量          ：１μＬ
【０１０１】
〔ダニ忌避率の評価〕
ＪＩＳ  Ｌ  １９２０記載の侵入阻止法に準じてダニ忌避率の評価を行った。
【０１０２】
【表１】
2019019443.tif 000002
【０１０３】
上記の結果から、実施例１〜３２において洗濯１０回後の機能性成分の含有量が機能性繊維重量あたり０．０１％以上であり、洗濯耐久性を有する機能性繊維とすることができた。
【０１０４】
次に実施例３３〜４９、比較例１〜６に先立って、下記の処理剤組成物Ｉを調製した。
【０１０５】
〔処理剤組成物Ｉの調製〕
ＩＰＢＣ２０部、ポリオキシエチレン硬化ひまし油エーテル６部およびポリオキシアルキレンポリスチルフェニルエーテル２９部、溶剤としてフェニルジグリコール４５部を混合し処理剤組成物Ｉを得た。
【０１０６】
＜実施例３３＞
上記処理剤組成物Ｉの含有量が処理液中１％となるように水と混合し、処理液とした。次に、繊維（色染社製、試験用繊維ダブルピケ〔ポリエステル系繊維〕）を処理液に浸漬し、マングルにて処理液含有繊維の絞り率を調整した。この際、処理液含有繊維の絞り率が１００％となるようにした（繊維重量に対しＩＰＢＣ０．２％）。次に、上記の繊維を連続染色機（ピンテンター）にて１５０℃で１分間乾燥し機能性成分を含有する繊維を得た。得られた機能性成分を含有する繊維の、洗濯１０回後の機能性成分の含有量を実施例１と同様にして評価した。結果を下記の表２に示す。
【０１０７】
＜実施例３４〜４９、比較例１〜６＞
上記実施例３３において、処理液中の処理剤組成物含有量、絞り率、乾燥温度、乾燥時間および絞り後の含有量を下記表２のように変更した以外は、実施例３３と同様にして実施例３４〜４９および比較例１〜６の機能性成分を含有する繊維を得た。なお、実施例３４、３８および比較例１、２では、マングルによる絞り率の調整は行わず、自然乾燥により絞り率を調整した。得られた機能性成分を有する繊維の、洗濯１０回後の機能性成分の含有量を実施例１と同様にして評価した。結果を下記の表２に示す。
【０１０８】
【表２】
2019019443.tif 000003
【０１０９】
実施例３３〜４９の繊維は、洗濯１０回後も機能性成分の含有量が機能性繊維重量あたり０．０１％以上であった。それに対し、比較例１〜６の繊維は、洗濯１０回後の機能性成分の含有量が機能性繊維重量あたり０．０１％未満であった。
【０１１０】
次に実施例５０〜６７、比較例７〜１１に先立って、下記の処理剤組成物ＩＩを調製した。
【０１１１】
〔処理剤組成物ＩＩの調製〕
ＤＢＳ６０部、ポリオキシエチレン硬化ひまし油エーテル６部、ポリオキシアルキレンポリスチルフェニルエーテル３４部とを混合し処理剤組成物ＩＩを得た。
【０１１２】
＜実施例５０＞
上記処理剤組成物ＩＩの含有量が処理液中２％となるように水と混合し、処理液とした。次に、繊維（色染社製、試験用繊維ダブルピケ〔ポリエステル系繊維〕）を処理液に浸漬し、マングルにて処理液含有繊維の絞り率を調整した。この際、処理液含有繊維の絞り率が１００％となるようにした（繊維重量に対しＤＢＳ０．２％）。次に、上記の繊維を連続染色機（ピンテンター）にて１５０℃で１分間乾燥し機能性成分を含有する繊維を得た。得られた機能性成分を有する繊維の、洗濯１０回後の機能性成分の含有量を実施例１と同様にして評価した。結果を下記の表３に示す。
【０１１３】
＜実施例５１〜６７、比較例７〜１１＞
上記実施例５０において、処理液中の処理剤組成物含有量、絞り率、乾燥温度および乾燥時間を下記表３のように変更した以外は、実施例５０と同様にして実施例５１〜６７および比較例７〜１１の機能性成分を含有する繊維を得た。なお、実施例５４、５５および比較例７では、マングルによる絞り率の調整は行わず、自然乾燥により絞り率を調整した。得られた機能性成分を有する繊維の、洗濯１０回後の機能性成分の含有量を実施例１と同様にして評価した。結果を下記の表３に示す。
【０１１４】
【表３】
2019019443.tif 000004
【０１１５】
実施例５０〜６７の繊維は、洗濯１０回後も機能性成分の含有量が機能性繊維重量あたり０．０１％以上であった。それに対し、比較例７〜１１の繊維は、洗濯１０回後の機能性成分の含有量が機能性繊維重量あたり０．０１％未満であった。
【０１１６】
次に、実施例６８〜７６に先立って、下記の処理剤組成物Ａ〜Ｃおよび親水性ポリマー分散液ａ、ｂを調製した。
【０１１７】
〔処理剤組成物Ａの調製〕
ＤＢＳ４５部、ＩＰＢＣ２０部とポリオキシエチレン硬化ひまし油エーテル６部、ポリオキシアルキレンポリスチルフェニルエーテル２９部とを混合し処理剤組成物Ａを得た。
【０１１８】
〔処理剤組成物Ｂの調製〕
上記処理剤組成物Ａ８３．３部と浸透促進剤として安息香酸１６．７部とを混合し、処理剤組成物Ｂを得た。
【０１１９】
〔処理剤組成物Ｃの調製〕
上記処理剤組成物Ａ８３．３部と浸透促進剤として安息香酸ベンジル１６．７部とを混合し、処理剤組成物Ｃを得た。
【０１２０】
〔親水性ポリマー分散液ａ〕
親水性ポリマーとしてキサンタンガム１００部と溶剤として１，３−ブチレングリコール１００部とを混合し、親水性ポリマー分散剤を得た。次に、親水性ポリマー分散剤０．３７５部、イオン交換水９９．６２５部を８０℃で１５分間加温・撹拌し、親水性ポリマー分散液ａを得た。
【０１２１】
〔親水性ポリマー分散液ｂ〕
親水性ポリマーとしてポリアクリル酸Ｎａ１００部と溶剤として１，３−ブチレングリコール１００部とを混合し、親水性ポリマー分散剤を得た。次に、親水性ポリマー分散剤０．７５部、イオン交換水９９．２５部を８０℃で１５分間加温・撹拌し、親水性ポリマー分散液ｂを得た。
【０１２２】
上記処理剤組成物Ａ〜Ｃおよび親水性ポリマー分散液ａ、ｂを用いて下記の処理液Ｉ〜ＶＩを調製した。
【０１２３】
〔処理液Ｉの調製〕
処理剤組成物Ａ６．２５部、イオン交換水９３．７５部を混合し、処理液Ｉを得た。
【０１２４】
〔処理液ＩＩの調製〕
処理剤組成物Ａ６．２５部、親水性ポリマー分散液ａ９３．７５部を混合し、処理液ＩＩを得た。
【０１２５】
〔処理液ＩＩＩ〕
処理剤組成物Ａ６．２５部、親水性ポリマー分散液ｂ９３．７５部を混合し、処理液ＩＩＩを得た。
【０１２６】
〔処理液ＩＶ〕
処理剤組成物Ｂ１２部と親水性ポリマー分散液ａ８８部とを混合し、処理液ＩＶを得た。
【０１２７】
〔処理液Ｖ〕
処理剤組成物Ｃ１２部と親水性ポリマー分散液ａ８８部とを混合し、処理液Ｖを得た。
【０１２８】
〔処理液ＶＩ〕
処理剤組成物Ｃ１２部と親水性ポリマー分散液ｂ８８部とを混合し、処理液ＶＩを得た。
【０１２９】
＜実施例６８＞
上記処理液Ｉに繊維（色染社製、試験用繊維ダブルピケ〔ポリエステル系繊維〕）を浸漬し、マングルにて処理液含有繊維の絞り率を調整した。この際、処理液含有繊維の絞り率が８０％になるようにした（繊維重量に対しＤＢＳ２．２５％、ＩＰＢＣ１％）。次に、絞り率を調整した繊維を連続染色機（ピンテンター）にて１６０℃で１分間乾燥し機能性成分を含有する繊維を得た。得られた機能性成分を有する繊維の、洗濯１０回後の機能性成分の含有量を実施例１と同様にして評価した。結果を下記の表４に示す。
【０１３０】
＜実施例６９〜７６＞
実施例６８において、用いる処理液および乾燥温度を下記の表４のように変更した以外は、実施例６８と同様にして実施例６９〜７６の機能性成分を含有する繊維を得た。得られた機能性成分を有する繊維を実施例６８と同様にして評価した。それらの結果を下記の表４に示す。
【０１３１】
【表４】
2019019443.tif 000005
【０１３２】
親水性ポリマーを配合した実施例６９、７０は、親水性ポリマーを配合していない実施例６８と比較して洗濯１０回後の機能性成分の含有量が高かった。また、親水性ポリマーと浸透促進剤を配合した実施例７１〜７６は、実施例６８と比較して洗濯１０回後の機能性成分の含有量が高かった。
【０１３３】
実施例７７、７８に先立って下記の処理剤組成物Ｄ、Ｅを調製した。
【０１３４】
〔処理剤組成物Ｄの調製〕
ＤＢＳ４５部とＩＰＢＣ２０部、ポリオキシエチレン硬化ひまし油エーテル６部、ポリオキシアルキレンポリスチルフェニルエーテル２９部とを混合し処理剤組成物Ｄを得た。
【０１３５】
〔処理剤組成物Ｅの調製〕
上記処理剤組成物Ｄ９１部と浸透促進剤として安息香酸ベンジル９部とを混合し、処理剤組成物Ｅを得た。
【０１３６】
上記処理剤組成物Ｄ、Ｅおよび前記親水性ポリマー分散液ａを用いて下記の処理液ＶＩＩ、ＶＩＩＩを調製した。
【０１３７】
〔処理液ＶＩＩの調製〕
処理剤組成物Ｄ１２．５部とイオン交換水８７．５部とを混合し、処理液ＶＩＩを得た。
【０１３８】
〔処理液ＶＩＩＩの調製〕
処理剤組成物Ｅ１３．８部と親水性ポリマー分散液ａ８６．２部とを混合し、処理液ＶＩＩＩを得た。
【０１３９】
＜実施例７７＞
上記処理液ＶＩＩに繊維（色染社製、試験用繊維ダブルピケ〔ポリエステル系繊維〕）を浸漬し、マングルにて処理液含有繊維の絞り率を調整した。この際、処理液含有繊維の絞り率が８０％になるようにした（繊維重量に対し、ＤＢＳ４．５％、ＩＰＢＣ２％）。次に、絞り率を調整した繊維を連続染色機（ピンテンター）にて１６０℃で１分間乾燥し機能性成分を含有する繊維を得た。得られた機能性成分を有する繊維を実施例１と同様にして評価した。結果を下記の表５に示す。
【０１４０】
＜実施例７８＞
前記処理液ＶＩＩＩに繊維（色染社製、試験用繊維ダブルピケ〔ポリエステル系繊維〕）を浸漬し、マングルにて処理液含有繊維の絞り率を調整した。この際、処理液含有繊維の絞り率が８０％になるようにした（繊維重量に対し、ＤＢＳ４．５％、ＩＰＢＣ２％）。次に、絞り率を調整した繊維を連続染色機（ピンテンター）にて１７０℃で１分間乾燥し機能性成分を含有する繊維を得た。得られた機能性成分を有する繊維を実施例１と同様にして評価した。結果を下記の表５に示す。
【０１４１】
【表５】
2019019443.tif 000006
【０１４２】
上記の結果から浸透促進剤と親水性ポリマーとを併用した実施例７８は、浸透促進剤と親水性ポリマーを用いない実施例７７よりも機能性成分の含有量とダニ忌避率が高かった。
【０１４３】
＜実施例７９＞
ＤＢＳ６５部、ポリオキシエチレン硬化ひまし油エーテル６部、ポリオキシアルキレンポリスチルフェニルエーテル２９部を混合し処理剤組成物を得た。この処理剤組成物の含有量が処理液中２０％となるように水と混合し、処理液を調製した。次に繊維としてポリエステル綿を用い、繊維重量の１０％の処理液を繊維にスプレーした。この処理液を含有する繊維を１５０℃、２分間オーブンで乾燥し、実施例７９の機能性成分を含有する繊維を得た。得られた機能性成分を有する繊維を実施例１と同様にして評価した。結果を下記の表６に示す。
【０１４４】
＜実施例８０〜８２、比較例１２、１３＞
実施例７９において乾燥温度および乾燥時間を下記表６のように変更した以外は、実施例７９と同様にして実施例８０〜８２、比較例１２、１３の機能性成分を含有する繊維を得た。得られた機能性成分を有する繊維を実施例７９と同様にして評価した。結果を下記の表６に示す。
【０１４５】
＜実施例８３＞
ＩＰＢＣ２０部、溶剤としてフェニルジグリコール４５部、ポリオキシエチレン硬化ひまし油エーテル６部、ポリオキシアルキレンポリスチルフェニルエーテル２９部を混合し処理剤組成物を得た。この処理剤組成物の含有量が処理液中２０％となるように水と混合し、処理液を調製した。次に繊維としてポリエステル綿を用い、繊維重量の１０％の処理液を繊維にスプレーした。この処理液を含有する繊維を１５０℃、２分間オーブンで乾燥し、実施例８３の機能性成分を含有する繊維を得た。得られた機能性成分を有する繊維を実施例７９と同様にして評価した。結果を下記の表６に示す。
【０１４６】
＜実施例８４〜８６、比較例１４、１５＞
実施例８３において乾燥温度および乾燥時間を下記表６のように変更した以外は、実施例８３と同様にして実施例８４〜８６、比較例１４、１５の機能性成分を含有する繊維を得た。得られた機能性成分を含有する繊維を実施例７９と同様にして評価した。結果を下記の表６に示す。
【０１４７】
【表６】
2019019443.tif 000007
【０１４８】
上記の表６に示すように実施例７９〜８６の繊維は、洗濯後でも機能性成分の含有量が０．０１％以上であり、さらにダニ忌避率も３０％以上であった。一方、比較例１２〜１５の繊維は、洗濯後の機能性成分の含有量が０．０１％未満であり、ダニ忌避率も３０％未満であった。
【０１４９】
また、前記実施例４０、４５および比較例４、６の機能性成分を含有する繊維をＪＩＳ  Ｌ  １０９６記載のＧ法に準じて洗濯を１０回行い、洗濯後の抗カビ活性値を、以下の評価方法により評価した。
【０１５０】
〔抗カビ活性値の評価〕
ＪＩＳ  Ｌ  １９２１（２０１５）の記載の吸収法に準じ、アオカビを用いて求めた抗カビ活性値を、下記の評価基準に基づいて評価した。
［評価基準］
Ａ：抗カビ活性値  ３．０以上（強い効果がある）
Ｂ：抗カビ活性値  ２．０以上、３．０未満（効果がある）
Ｃ：抗カビ活性値  １．０以上、２．０未満（弱い効果がある）
Ｄ：抗カビ活性値  １．０未満（効果が認められない）
【０１５１】
【表７】
2019019443.tif 000008
【０１５２】
上記の表７に示すように実施例４０、４５の繊維は、洗濯後でも機能性成分の含有量が０．０１％以上であった。また、抗カビ活性値の評価も、実施例４０が２．５であり、実施例４５が４．１と洗濯１０回後においても抗カビ活性を有していた。一方、比較例４、６の繊維は、洗濯後の機能性成分の含有量が０．０１％未満であり、さらには、抗カビ活性も弱いものであった。
【産業上の利用可能性】
【０１５３】
本発明の繊維は、洗濯を１０回した後においても機能性成分の含有量を高くすることができるため、洗濯耐久性を有する防ダニ繊維とすることができる。特に布団の中綿、布団カバー、枕カバー、側地、シーツ、ソファーカバー等に有用である。